СТЕНОВАЯ КОНСТРУКЦИЯ
WALL CONSTRUCTION

ОБЛАСТЬ ТЕХНИКИ
Настоящее изобретение относится к стеновой конструкции, содержащей поверхность, покрытую эластичным материалом и не имеющую швов.
УРОВЕНЬ ТЕХНИКИ
Обычно поверхность такой стены, как наружная стена, внутренняя стена и т.п., сформирована путем скрепления нескольких листов такого стенового материала, как керамическая облицовочная панель, металлическая облицовочная панель, панель ALC (AluComfort) и т.п.
Однако в местах соединений между стеновыми материалами остаются швы, ухудшающие внешний вид здания. Таким образом, существует потребность в конструкции, в которой устранены линии шва и которая имеет бесшовную внешнюю поверхность.
В заявке на полезную модель Японии №2592501 описана бесшовная внешнестеновая конструкция, в которой на область соединения стеновых элементов нанесен эластичный материал для обработки швов, поверх указанного эластичного материала уложена арматурная сетка, поверх указанной арматурной сетки дополнительно нанесен эластичный материал для обработки швов, и поверх указанного эластичного материала нанесен эластичный покрывающий материал.
Кроме того, в опубликованной патентной заявке Японии №2001-254498 описан однокомпонентный отверждающийся эластичный композит, в котором эластичный материал для обработки швов, имеющий содержание органического растворителя менее 5% по весу, состоит из уретанового полимера, молекула которого содержит по меньшей мере две изоцианатные группы, полученные в результате реакции с алифатическими диизоцианатными соединениями и/или алициклическими диизоцианатными соединениями, и соединением, которое в реакции гидролиза генерирует молекулы по меньшей мере с двумя тиоловыми группами, причем в реакции между изоцианатными группами и тиоловыми группами сформирована тиоуретановая связь.
Кроме того, в этом источнике описана бесшовная внешнестеновая конструкция, в которой использован этот эластичный материал для обработки швов.
Кроме того, в опубликованной патентной заявке Японии №2002-146990 описана бесшовная внешнестеновая конструкция, которая имеет открытые сечения, содержащие длинные диаметральные части, следующие вдоль линий швов, образованных в местах соединения материалов наружной стены, и короткие диаметральные части, которые короче длинных диаметральных частей, которые следуют в направлении, перпендикулярном линиям шва, причем в указанной конструкции использована арматурная сетка с плотностью перфорации 10-60 отверстий на квадратный сантиметр.
Однако в традиционной бесшовной стеновой конструкции обычно используют стеновой материал, имеющий плоскую поверхность, на которую нанесен рельеф в соответствии со способом применения эластичного покрывающего материала. В заявке на полезную модель Японии №2592501, в опубликованной патентной заявке Японии №2001-254498 и в опубликованной патентной заявке Японии №2002-146990 нет упоминания о нанесении рельефа на поверхность стены.
Недостаток нанесения рельефа в соответствии со способом применения эластичного покрывающего материала связан с тем, что чем сложнее рельеф, тем большие усилия необходимо затрачивать на процесс нанесения покрытия, и тем большими будут изменения в готовой конструкции вследствие того, что рельеф обычно наносят вручную на месте строительства.
СУЩНОСТЬ ИЗОБРЕТЕНИЯ
Задачей настоящего изобретения является устранение указанного недостатка посредством разработки стеновой конструкции, содержащей бесшовное соединение и поверхность, на которую нанесены эластичный покрывающий материал и неравномерный рельеф, причем способ нанесения указанного рельефа не требует приложения значительных усилий или внесения в готовую конструкцию существенных изменений.
Согласно настоящему изобретению раскрыта стеновая конструкция, содержащая бесшовное соединение и поверхность, на которую нанесены эластичный покрывающий материал и неравномерный рельеф.
Согласно настоящему изобретению стеновая конструкция содержит стеновой материал, эластичный материал для обработки швов, арматурную сетку и эластичный покрывающий материал.
На поверхность стенового материала нанесен неравномерный рельеф, и стеновой материал закреплен в положении, в котором боковой край стенового материала соединен с боковым краем другого стенового материала.
Поверхность стыкового соединения боковых краев стеновых материалов покрыта эластичным материалом для обработки швов. Арматурная сетка, расположенная внутри эластичного материала для обработки швов, содержит отверстия, через которые может проходить указанный эластичный материал для обработки швов. Все поверхности, относящиеся как к стеновому материалу, так и к эластичном материалу для обработки швов, покрыты эластичным покрывающим материалом.
Кроме того, на поверхности стены может быть сформирован неравномерный рельеф посредством покрытия неравномерного рельефа стенового материала эластичным покрывающим материалом.
2
Разность высот между самой глубокой частью и самой высокой частью неравномерного рельефа стенового материала равна 2,0-4,0 мм; коэффициент потери рельефа неравномерного рельефа стенового материала составляет по большей мере 15%. Кроме того, расход эластичного покрывающего материала при покрытии им поверхностей стенового материала и эластичного материала для обработки швов составляет 2-6 кг/м.
Коэффициентом потери рельефа называется отношение площади поверхности стенового материала, потерянной при формировании рельефа, к полному объему стенового материала (произведение толщины, длины и ширины).
Кроме того, размещение арматурной сетки в эластичном материале для обработки швов обеспечивает создание конструкции, в которой, например, на соединенные встык стеновые материалы нанесен эластичный материал для обработки швов, затем сверху уложена арматурная сетка, и затем сверху нанесен эластичный материал для обработки швов.
Согласно настоящему изобретению стеновым материалом является керамическая облицовочная панель, например усиленная древесным волокном цементная панель, усиленная стекловолокном цементная панель, усиленная волокном цементная/силикатная панель или им подобные, или металлическая облицовочная панель, панель ALC, или им подобные.
Арматурной сеткой называется арматурная сетка, изготовленная из неорганического или органического материалов, тканого или вязаного материала, листового материала и т.п.
Арматурная сетка предпочтительно изготовлена с использованием растягивающегося и фиксирующего материала, такого как полиэфир, нейлон, тетрон, естественное волокно и т.п., поскольку такая сетка может в течение длительного времени выдерживать расширение или сжатие стенового материала.
Эластичным материалом для обработки швов называется такой эластичный материал для обработки швов, как политиоуретан, полиуретан, акриловая смола, акриловый уретан, модифицированный силикон, полисульфид, модифицированный полисульфидный материал и т.п.
Эластичным покрывающим материалом называется покрывающий материал имеющий превосходные герметизирующие и гидроизолирующие свойства, а также эластичность, например акриловая смола, акриловый силикон, уретан, модифицированный силиконовый материал и т.п.
Согласно настоящему изобретению стеновой материал закреплен в положении, в котором его боковой край соединен встык с боковым краем другого стенового материала, и поверхность стыкового соединения боковых краев стеновых материалов покрыта эластичным материалом для обработки швов.
Все поверхности стеновых материалов и эластичного материала для обработки швов покрыты эластичным покрывающим материалом, поэтому на поверхности стены не видно линий швов, образованных стыковым соединением стеновых материалов. Таким образом оказывается сформированной бесшовная стеновая конструкция.
Кроме того, внутри эластичного материала для обработки швов размещена арматурная сетка, содержащая отверстия, через которые может проходить эластичный материал для обработки швов. Таким образом, эластичный материал для обработки швов оказывается усиленным, благодаря чему эффект расширения и сжатия области стыкового соединения боковых краев стенового материала оказывается устраненным на длительный период времени, что снижает опасность возникновения трещин в эластичном покрывающем материале.
Кроме того, согласно настоящему изобретению поверхность стенового материала содержит неравномерный рельеф, в котором разность высот между самой глубокой частью и самой высокой частью равна 2,0-4,0 мм, и коэффициент потери рельефа составляет по большей мере 15%. Следовательно, при покрытии стенового материала эластичным покрывающим материалом, в поверхности стены будет сформирован неравномерный рельеф посредством эластичного покрывающего материала, нанесенного на неравномерный рельеф стенового материала.
Иными словами, неравномерный рельеф наносят на стену способом, отличным от способа нанесения эластичного покрывающего материала, поэтому эластичное покрытие может быть нанесено обычным способом окраски распылением. В результате оказывается сформирована стеновая конструкция, имеющая улучшенную технологичность, что не требует внесения в готовую конструкцию существенных изменений, а также не требует приложения значительных усилий при нанесении покрытия.
Если разность высот между самой глубокой частью и самой высокой частью неравномерного рельефа стенового материала меньше 2,0 мм, то после применения эластичного покрывающего материала неравномерный рельеф на стене будет неразличим, и внешний вид будет некачественным.
С другой стороны, если разность высот между самой глубокой частью и самой высокой частью стенового материала больше 4,0 мм, то будут сформированы части, для которых или не может быть применен эластичный покрывающий материал, или количество примененного материала будет чрезвычайно малым. В результате внешний вид будет некачественным, а также возникнут проблемы, связанные с герметизацией и гидроизоляцией.
Кроме того, если коэффициент потери рельефа стенового материала больше 15%, могут возникнуть проблемы, относящиеся к прочности стены.
2
Кроме того, согласно настоящему изобретению, расход эластичного покрывающего материала, нанесенного на поверхности стенового материала и эластичного материала для обработки швов, составляет 2-6 кг/м. Следовательно, стена имеет превосходные герметизирующие и гидроизолирующие свойства, а также может в течение длительного времени выдерживать расширение и сжатие стенового материала.
Кроме того, согласно настоящему изобретению на поверхности стыкового соединения боковых краев стеновых материалов предпочтительно сформирована выемка для заполнения эластичным материалом для обработки швов, имеющая ширину 1,0-60 мм, центр которой совпадает с линией стыкового соединения стенового материала. Указанная выемка проходит вдоль линии стыкового соединения, причем самая глубокая часть указанной выемки на 0,5-5,0 мм глубже самой глубокой из вогнутых частей стенового материала. Указанная выемка заполнена эластичным материалом для обработки швов. Когда поверхность эластичного материала для обработки швов покрывается эластичным покрывающим материалом, на стыковое соединение боковых краев стеновых материалов наносится достаточное количество эластичного материала для обработки швов. Кроме того, сверху дополнительно наносится достаточное количество эластичного покрывающего материала, в результате чего будет достигнут эффект длительного подавления расширения и сжатия в месте стыкового соединения боковых краев стенового материала. Таким образом, риск возникновения трещин в эластичном покрывающем материале будет уменьшен.
Если ширина выемки, предназначенной для заполнения эластичным материалом для обработки швов, составляет менее 1,0 мм, то указанная выемка является слишком маленькой, и количество эластичного материала для обработки швов и/или эластичного покрывающего материала в месте стыкового соединения боковых краев стеновых материалов является недостаточным. Таким образом, не будет достигнут эффект длительного подавления расширения и сжатия в месте стыкового соединения боковых краев стенового материала, и существует риск возникновения трещин в эластичном покрывающем материале.
Кроме того, если глубина самой глубокой части выемки, предназначенной для заполнения эластичным материалом для обработки швов, на 0,5 мм меньше самой глубокой из вогнутых частей стенового материала, то указанная выемка является слишком маленькой, и количество эластичного материала для обработки швов и/или эластичного покрывающего материала в месте стыкового соединения боковых краев стеновых материалов является недостаточным. Таким образом, не будет достигнут эффект длительного подавления расширения и сжатия в месте стыкового соединения боковых краев стенового материала, и существует риск возникновения трещин в эластичном покрывающем материале.
С другой стороны, если ширина выемки для заполнения эластичным материалом для обработки швов больше 60 мм, то указанная выемка является слишком большой, и возникает необходимость использования большего количества эластичного материала для обработки швов. при этом не будет достигнуто значительного улучшения результатов по сравнению со случаем, когда выемка имеет ширину 60 мм; кроме того, нанесение эластичного материала для обработки швов потребует дополнительного времени и усилий.
Кроме того, если глубина самых глубоких частей выемки, предназначенной для заполнения эластичным материалом для обработки швов, на 5,0 мм меньше самой глубокой из вогнутых частей стенового материала, то возникает необходимость использования большого количества эластичного материала для обработки швов, при этом не будет достигнуто значительного улучшения результатов по сравнению со случаем, когда выемка имеет ширину 5,0 мм; кроме того, нанесение эластичного материала для обработки швов потребует дополнительного времени и усилий.
Кроме того, согласно настоящему изобретению, если на поверхности арматурной сетки имеются отверстия, размещенные с плотностью 3-9 отверстий на квадратный сантиметр, и указанные отверстия заполнены эластичным материалом для обработки швов, то эластичный материал для обработки швов, расположенный выше и ниже арматурной сетки, объединен в одно целое. Кроме того, область контактной поверхности между арматурной сеткой и эластичным материалом для обработки швов является большой, и эластичный материал для обработки швов не будет отслаиваться от арматурной сетки.
Такая структура предпочтительна, поскольку в этом случае будет достигнут эффект длительного подавления расширения и сжатия в месте стыкового соединения боковых краев стенового материала. Таким образом, риск возникновения трещин в эластичном покрывающем материале будет уменьшен.
Если количество отверстий менее 3 на квадратный сантиметр, то эластичный материал для обработки швов, расположенный выше и ниже арматурной сетки, не будет в достаточной степени объединен в одно целое. В этом случае не будет достигнут эффект длительного подавления расширения и сжатия в месте стыкового соединения боковых краев стенового материала. Таким образом, существует риск возникновения трещин в эластичном покрывающем материале.
С другой стороны, если количество отверстий на квадратный сантиметр больше 9, то в этом случае при покрытии поверхности стенового материала, имеющего неравномерную форму, арматурной сеткой и при нанесении эластичного материала для обработки швов и указанный эластичный материал для обработки швов не будет в достаточной степени проходить через отверстия, и арматурная сетка со временем будет "всплывать" на поверхности эластичного материала для обработки швов. Таким образом, существует риск ухудшения внешнего вида конструкции.
Кроме того, согласно настоящему изобретению ширина вогнутых или выпуклых частей стенового материала предпочтительно равна по меньшей мере 5 мм, поскольку в этом случае рельеф стенового материала оказывается более четко отображенным благодаря неравномерному рельефу поверхности стены, покрытой эластичным покрывающим материалом.
Если ширина вогнутых или выпуклых частей стенового материала менее 5 мм, то существует риск того, что рельеф стенового материала будет неточно отображен благодаря рельефу поверхности стены, покрытой эластичным покрывающим материалом.
Кроме того, согласно настоящему изобретению поверхность эластичного материала для обработки швов и поверхности стеновых материалов, расположенных слева и справа, могут быть выровнены по высоте, или поверхность эластичного материала для обработки швов может быть выше или ниже поверхностей стеновых материалов.
Однако, если на эластичный материал для обработки швов нанесен эластичный покрывающий материал, то высота его поверхности соответствует высоте части стенового материала в той области, где применен эластичный покрывающий материал.
Поверхность эластичного материала для обработки швов может быть плоской поверхностью, но может быть сформирована с неравномерным рельефом.
Если поверхность эластичного материала для обработки швов плоская, то поверхность эластичного покрывающего материала, нанесенного поверх него, также формирует плоскую поверхность, при этом снаружи стена не будет иметь каких-либо несоответствий с учетом неравномерности рельефа стеновых материалов, расположенных слева и справа.
С другой стороны, если на поверхности эластичного материала для обработки швов сформирован неравномерный рельеф, то поверхностью эластичного покрывающего материала, нанесенного на него, также будет сформирован неравномерный рельеф, и предпочтительно на поверхности эластичного материала для обработки швов сформирован неравномерный рельеф, выполненный с возможностью обеспечения непрерывности рельефа поверхностей стеновых материалов, поскольку таким образом неравномерный рельеф стены становится непрерывным, благодаря чему достигается хороший внешний вид.
Поверхностную обработку эластичного материала для обработки швов выполняют, например, путем нанесения эластичного материала для обработки швов с последующим разглаживанием поверхности шпателем или подобным инструментом.
Кроме того, согласно настоящему изобретению, если эластичный материал для обработки швов использован лишь для заполнения выемки, предназначенной для этого, и высота поверхности эластичного материала для обработки швов выровнена с высотой поверхности соединенных встык стеновых материалов, то на поверхности стеновых материалов не оказывается сформировано нежелательных вогнутых и выпуклых участков, даже если эластичный покрывающий материал нанесен обычным способом нанесения покрытия распылением.
Следовательно, при нанесении эластичного покрывающего материала не обязательно следить за тем, чтобы на участке нанесенного эластичного материала для обработки швов не было сформировано нежелательных вогнутых и выпуклых участков. Такое дополнительное совершенствование технологичности материалов не требует внесения в готовую конструкцию существенных изменений и улучшает внешний вид стены.
Согласно настоящему изобретению возможно формирование бесшовной стеновой конструкции, которая содержит поверхность, покрытую эластичным покрывающим материалом и имеющую неравномерный рельеф, причем процесс нанесения покрытия не требует приложения значительных усилий или внесения в готовую конструкцию существенных изменений.
КРАТКОЕ ОПИСАНИЕ ЧЕРТЕЖЕЙ
На Фиг.1 показан перспективный вид стеновой конструкции в месте стыкового соединения стеновых материалов согласно одному варианту реализации настоящего изобретения.
На Фиг.2 показан перспективный вид стеновой конструкции в месте стыкового соединения стеновых материалов согласно еще одному варианту реализации.
На Фиг.3 показан перспективный вид стеновой конструкции в месте стыкового соединения стеновых материалов согласно еще одному варианту реализации.
На Фиг.4 показан перспективный вид стеновой конструкции в месте стыкового соединения стеновых материалов согласно еще одному варианту реализации.
На Фиг.5 показан перспективный вид стеновой конструкции в месте стыкового соединения стеновых материалов согласно еще одному варианту реализации.
На Фиг.6 показан перспективный вид стеновой конструкции в месте стыкового соединения стеновых материалов согласно еще одному варианту реализации.
На Фиг.7 показан перспективный вид стеновой конструкции в месте стыкового соединения стеновых материалов согласно еще одному варианту реализации.
На Фиг.8 показан перспективный вид стеновой конструкции в месте стыкового соединения стеновых материалов согласно еще одному варианту реализации; и
на Фиг.9 показан перспективный вид стеновой конструкции в месте стыкового соединения стеновых материалов согласно еще одному варианту реализации.
ОПИСАНИЕ ПРЕДПОЧТИТЕЛЬНЫХ ВАРИАНТОВ РЕАЛИЗАЦИИ
Далее настоящее изобретение описано подробно со ссылкой на сопровождающие чертежи.
На Фиг.1 показан перспективный вид стеновой конструкции в области стыкового соединения стеновых материалов согласно первому варианту реализации.
В стеновой конструкции, показанной на фиг.1, в качестве стенового материала использована усиленная древесным волокном цементная панель В1, имеющая толщину 14 мм, ширину 910 мм и длину 3030 мм и содержащая на правом боковом краю шпунт b912 и на левом боковом краю шпунт b911; в качестве эластичного материала для обработки швов использован политиоуретановый материал С1 для обработки швов; в качестве арматурной сетки использован лист D1 из полиэфира толщиной 0,4 мм и шириной 50 мм, имеющий перфорацию поверхности с плотностью пять отверстий d1 на квадратный сантиметр; и в качестве эластичного покрывающего материала использован эластичный покрывающий акриловый материал Е1.
Две усиленных древесным волокном цементных панели В1, В1 прикреплены к основному материалу А гвоздями (не показано), причем их соответствующие боковые края соединены встык.
Поскольку усиленные панели В1 имеют шпунт b912 на правом боковом краю и шпунт b911 на левом боковом краю, положение соединения встык боковых краев означает положение, при котором соответствующие шпунты b911 и b912 соединены встык, как показано на фиг.1.
Кроме того, как показано на фиг.1, каждая из панелей В1 имеет неравномерный рельеф, содержащий на своей поверхности выпуклые части b11 и вогнутые части b21, причем глубина самой глубокой из вогнутых частей b21 равна 3,0 мм при измерении от самой высокой из выпуклых частей b11, и коэффициент потери рельефа составляет 11%.
Максимальная ширина выпуклых частей b11 и вогнутых частей b21 больше 5 мм.
Кроме того, усиленные цементные панели В1 имеют в поверхности правого бокового края выемку b31 шириной 30 мм, предназначенную для заполнения эластичным материалом для обработки швов, которая на 1,5 мм глубже самой глубокой из вогнутых частей b21 и которая проходит в направлении соединения усиленных панелей В1, и в поверхности левого бокового края выемку b41 шириной 30 мм, предназначенную для заполнения эластичным материалом для обработки швов, которая на 1,5 мм глубже самой глубокой из вогнутых частей b21 и которая проходит в направлении стыка усиленных цементных панелей В1.
Таким образом, в месте, в котором соответствующие боковые края усиленных панелей В1, В1 примыкают друг к другу, в поверхности примыкающих частей вогнутой частью b31 и вогнутой частью b41 сформировано пространство шириной 60 мм, которое на 1,5 мм глубже самой глубокой из вогнутых частей b21 и которое проходит вдоль стыкового соединения, для заполнения эластичным материалом для обработки швов.
Это пространство представляет собой выемку, предназначенную для заполнения эластичным материалом для обработки швов, в качестве которого использован политиоуретановый материал С1.
Политиоуретановый материал С1 для обработки швов применяют лишь для заполнения этой выемки.
Лист D1, ширина которого меньше ширины выемки для заполнения эластичным материалом для обработки швов, расположен в политиоуретановом материале С1 для обработки швов, который заполняет указанную выемку, и таким образом образуется усиленный политиоуретановый материал С1 для обработки швов.
Лист D1 выполнен с перфорацией поверхности с плотностью пять отверстий d1 на квадратный сантиметр. Указанные отверстия d1 заполнены политиоуретановым материалом С1 для обработки швов.
Кроме того, в поверхности политиоуретанового материала С1 для обработки швов, заполняющего указанную выемку, предназначенную для заполнения эластичным материалом для обработки швов, предусмотрены выпуклые части с11 и вогнутые части с21, выполненные с возможностью обеспечения непрерывности рельефа соединенных панелей В1, В1, причем высоты выпуклых и вогнутых частей выровнены.
Поверхности усиленных древесным волокном цементных панелей В1, В1 и политиоуретанового материала С1 для обработки швов полностью покрыты акриловым эластичным покрывающим материалом Е1, причем в поверхности этого акрилового эластичного покрывающего материала Е1 сформированы выпуклые части e11, повторяющие расположенные под ними выпуклые части b11 усиленной панели В1, вогнутые части e21, повторяющие расположенные под ними вогнутые части b21 панели В1, а также выпуклые и вогнутые части, повторяющие расположенные под ними соответственно выпуклые и вогнутые части c11, с21 политиоуретанового материала С1 для обработки швов.
Иными словами, неравномерный рельеф усиленной древесным волокном цементной панели В1 и политиоуретанового материала С1 повторен в поверхности акрилового эластичного покрывающего материала Е1.
2
Акриловый эластичный покрывающий материал Е1 нанесен с расходом по меньшей мере 2 кг/м. Высота поверхности акрилового эластичного покрывающего материала Е1, покрывающего поверхность цементной панели В1, выровнена с высотой поверхности акрилового эластичного покрывающего материала Е1, покрывающего поверхность политиоуретанового материала С1 для обработки швов.
Иными словами, высота поверхности выпуклых частей е11 акрилового эластичного покрывающего материала Е1, расположенных над выпуклыми частями b11 цементной панели В1, совпадает с высотой поверхности выпуклых частей акрилового покрывающего материала Е1, расположенных над выпуклыми частями c11 политиоуретанового материала С1 для обработки швов, и высота поверхности вогнутых частей e21 акрилового покрывающего материала Е1, расположенных над вогнутыми частями b21 панели В1, совпадает с высотой поверхности вогнутых частей акрилового эластичного покрывающего материала Е1, расположенных над вогнутыми частями с21 политиоуретанового материала С1.
Таким образом, бесшовная поверхность стеновой конструкции, показанной на фиг.1, покрытая акриловым эластичным покрывающим материалом Е1, может иметь неравномерный рельеф.
Неравномерный рельеф поверхности повторяет неравномерный рельеф усиленных цементных панелей В1 и неравномерный рельеф политиоуретанового материала С1, и способ применения акрилового эластичного покрывающего материала Е1 не меняет исходный рельеф. Следовательно, процесс нанесения покрытия не требует приложения значительных усилий или внесения в готовую конструкцию существенных изменений.
Кроме того, поскольку глубина самой глубокой из вогнутых частей b21 панели В1 составляет 3,0 мм, если измерять от самой высокой из выпуклых частей b11, и коэффициент потери рельефа составляет 11%, следовательно, рельеф панели В1 повторен без искажений в рельефе стены и создает хороший внешний вид, в дополнение к превосходной герметизации и гидроизоляции, без снижения прочности стены.
2
Кроме того, поскольку в поверхности шпунта, образованной соединенными встык боковыми краями панелей В1, сформирована выемка шириной 60 мм для заполнения эластичным материалом для обработки швов, которая на 1,5 мм глубже самой глубокой из вогнутых частей b21 и которая проходит в месте расположения примыкающей части В1, и поскольку политиоуретановый материал С1 для обработки швов заполняет указанную выемку, предназначенную для заполнения эластичным материалом для обработки швов, и поскольку поверхность политиоуретанового материала С1 покрыта акриловым эластичным покрывающим материалом Е1 с расходом по меньшей мере 2 кг/м, следовательно, в месте стыкового соединения боковых краев панелей В1, В1 размещено достаточное количество политиоуретанового материала С1 для обработки швов, и также поверх него размещено достаточное количество акрилового покрывающего материала Е1. Таким образом, будет достигнут эффект длительного подавления расширения и сжатия в месте стыкового соединения боковых краев усиленных цементных панелей В1, В1, и снижен риск возникновения трещин в акриловом эластичном покрывающем материале Е1.
Кроме того, поскольку в политиоуретановом материале С1 для обработки швов размещен лист D1, имеющий перфорацию поверхности с плотностью пять отверстий d1 на квадратный сантиметр, причем указанные отверстия d1 заполнены политиоуретановым материалом С1, следовательно, политиоуретановый материал С1 для обработки швов и лист D1 объединены в одно целое, и таким образом усилен политиоуретановый материал С1. В результате будет достигнут эффект длительного подавления расширения и сжатия в месте стыкового соединения боковых краев усиленных цементных панелей В1, В1, а также дополнительно снижен риск возникновения трещин в акриловом эластичном покрывающем материале Е1.
Кроме того, поверхность политиоуретанового материала С1 для обработки швов выровнена по высоте с поверхностями соединенных встык усиленных панелей В1, В1. Следовательно, при нанесении эластичного покрывающего материала Е1 не нужно следить за тем, чтобы на участке нанесенного политиоуретанового материала С1 для обработки швов не было сформировано нежелательных вогнутых и выпуклых частей в стене. Такое дополнительное совершенствование технологичности материалов не требует внесения в готовую конструкцию существенных изменений и улучшает внешний вид стены.
На Фиг.2 показан перспективный вид стеновой конструкции в месте стыкового соединения стеновых материалов согласно еще одному варианту реализации.
В стеновой конструкции, показанной на фиг.2, в качестве стенового материала использована усиленная древесным волокном цементная панель В2, имеющая толщину 14 мм, ширину 910 мм и длину 3030 мм и содержащая шпунт b922 на правом боковом краю и шпунт b921 на левом боковом краю; в качестве эластичного материала для обработки швов использован политиоуретановый материал С2 для обработки швов; в качестве арматурной сетки использован лист D2 из полиэфира толщиной 0,4 мм и шириной 50 мм, с перфорацией поверхности с плотностью девять отверстий d2 на квадратный сантиметр; и в качестве эластичного покрывающего материала использован акриловый эластичный покрывающий материал Е2.
Две усиленные древесным волокном цементные панели В2, В2 прикреплены к основному материалу гвоздями (не показано), причем их соответствующие боковые края соединены встык.
Поскольку усиленные панели В2 снабжены шпунтом b922 на правом боковом краю и шпунтом b921 на левом боковом краю, то положение примыкания друг к другу боковых краев означает положение, при котором соответствующие шпунты b921 и b922 соединены встык, как показано на фиг.2.
Кроме того, как показано на фиг.2, поверхности усиленных цементных панелей В2 имеют неравномерный рельеф, состоящий из выпуклых частей b12 и вогнутых частей b22, причем глубина самой глубокой части вогнутых частей b22 равна 3,0 мм при измерении от самой высокой из выпуклых частей b12, и коэффициент потери рельефа составляет 11%.
Максимальная ширина выпуклых частей b12 и вогнутых частей b22 больше 5 мм. Кроме того, усиленные панели В2 имеют в поверхности своего правого бокового края вогнутую часть b32 шириной 10 мм, предназначенную для заполнения эластичным материалом для обработки швов, которая на 1,5 мм глубже самой глубокой части из вогнутых частей b22 и которая проходит в направлении к соединению встык панелей В2, а также панели В2 имеют в поверхности своего левого бокового края вогнутую часть b42 шириной 10 мм, предназначенную для заполнения эластичным материалом обработки швов, которая на 1,5 мм глубже самой глубокой из вогнутых частей b22 и которая проходит в направлении к месту соединения встык панелей В2.
Таким образом, в месте, где соответствующие боковые края панелей В2, В2 соединены встык, в поверхности соединения встык вогнутой частью b32, предназначенной для заполнения эластичным материалом для обработки швов, и вогнутой частью b42, предназначенной для заполнения эластичным материалом для обработки швов, сформировано пространство шириной 20 мм, которое на 1,5 мм глубже самой глубокой из вогнутых частей b22 и которое проходит вдоль указанного соединения встык.
Это пространство представляет собой выемку для заполнения эластичным материалом для обработки швов, в качестве которого использован политиоуретановый материал С2 для обработки швов.
Таким образом, выемку для эластичного материала заполняют политиоуретановым материалом С2 для обработки швов; кроме того, указанный материал С2 применяют для покрытия части поверхностей усиленных цементных панелей В2, В2.
Лист D2, расположенный внутри политиоуретанового материала С2 для обработки швов, таким образом усиливает политиоуретановый материал С2 для обработки швов.
Поскольку ширина листа D2 больше ширины указанной выемки для заполнения эластичным материалом для обработки швов, то лист из полиэфира, расположенный внутри политиоуретанового материала С2 для обработки швов, покрывает выемку, предназначенную для заполнения эластичным материалом для обработки швов, а также часть поверхностей панелей В2, В2.
Кроме того, лист D2 имеет сквозную перфорацию поверхности с плотностью девять отверстий d2 на квадратный сантиметр, причем отверстия d2 заполнены политиоуретановым материалом С2.
Кроме того, в поверхности политиоуретанового материала С2, заполняющего указанную выемку, предназначенную для заполнения эластичным материалом для обработки швов, сформированы выпуклые части с12 и вогнутые части с22, выполненные с возможностью обеспечения непрерывности неравномерного рельефа соединенных встык панелей В2, В2.
Поверхности панелей В2, В2 и политиоуретановый материал С2 для обработки швов покрыты акриловым эластичным покрывающим материалом Е2, и в поверхности указанного акрилового эластичного покрывающего материала Е2 сформированы выпуклые части е12, повторяющие рельеф выпуклых частей b22 панели В2, вогнутые части е22, повторяющие рельеф вогнутых частей b22 панели В2, а также выпуклые части, повторяющие рельеф выпуклых частей с12 политиоуретанового материала С2, и вогнутые части, повторяющие рельеф вогнутых частей с22 политиоуретанового материала С2.
Иными словами, в поверхности акрилового эластичного покрывающего материала Е2 сформирован неравномерный рельеф, повторяющий рельеф панели В2 и рельеф политиоуретанового материала С2.
2
Акриловый эластичный покрывающий материал Е2 нанесен с расходом по меньшей мере 5 кг/м.
Поверхность акрилового покрывающего материала Е2, который покрывает поверхность панели В2, выровнена по высоте с поверхностью акрилового покрывающего материала Е2, который покрывает поверхность политиоуретанового материала С2.
Иными словами, поверхность выпуклых частей е12 покрывающего материала Е2, повторяющая поверхность выпуклых частей b12 панели В2, выровнена по высоте с поверхностью выпуклых частей покрывающего материала Е2, повторяющей поверхность выпуклых частей с12 политиоуретанового материала С2, и поверхность вогнутых частей е22 акрилового покрывающего материала Е2, повторяющая поверхность вогнутых частей b22 панели В2, выровнена по высоте с поверхностью вогнутых частей акрилового эластичного покрывающего материала Е2, повторяющей поверхность вогнутых частей с22 политиоуретанового материала С2.
Таким образом, в стеновой конструкции, показанной на фиг.2, хотя поверхность покрыта акриловым эластичным покрывающим материалом Е2 и не имеет стыков, указанная поверхность может иметь неравномерный рельеф.
Поскольку рельеф указанной поверхности создан рельефом усиленных древесным волокном цементных панелей В2 и рельефом политиоуретанового материала С2, и поскольку способ применения акрилового эластичного покрывающего материала Е2 не искажает указанный рельеф, то процесс нанесения покрытия не требует приложения значительных усилий и внесения в готовую конструкцию существенных изменений.
Кроме того, поскольку глубина самой глубокой из вогнутых частей b22 панели В2 составляет 3,0 мм, если измерять от самой высокой из выпуклых частей b12, и коэффициент потери рельефа составляет 11%, следовательно, рельеф панели В2 повторен без искажений в рельефе стены и создает хороший внешний вид, в дополнение к превосходной герметизации и гидроизоляции, без снижения прочности стены.
2
Кроме того, поскольку в поверхности соединения встык боковых краев панелей В2, В2 сформирована выемка шириной 20 мм, предназначенная для заполнения эластичным материалом для обработки швов, которая на 1,5 мм глубже самой глубокой из вогнутых частей b22 и которая проходит вдоль соединения встык, и поскольку указанная выемка, предназначенная для заполнения материалом для обработки швов, заполнена политиоуретановым материалом С2 для обработки швов, и поскольку поверхность политиоуретанового материала С2 покрыта акриловым покрывающим материалом Е2 исходя из расхода по меньшей мере 5 кг/м, следовательно, на соединение встык боковых краев усиленных панелей В2, В2 уложено достаточное количество политиоуретанового материала С2, и также поверх него уложено достаточное количество акрилового покрывающего материала Е2, и таким образом будет достигнут эффект длительного подавления расширения и сжатия в месте стыкового соединения боковых краев усиленных цементных панелей В2, В2, а также дополнительно снижен риск возникновения трещин в акриловом эластичном покрывающем материале Е2.
Кроме того, поскольку в политиоуретановом материале С2 для обработки швов размещен лист D2, имеющий перфорацию поверхности с плотностью девять отверстий d2 на квадратный сантиметр, причем указанные отверстия d2 заполнены политиоуретановым материалом С2, следовательно, политиоуретановый материал С2 для обработки швов и лист D2 объединены в одно целое, и таким образом усилен политиоуретановый материал С2, в результате чего будет достигнут дополнительный эффект длительного подавления расширения и сжатия в месте стыкового соединения боковых краев усиленных цементных панелей В2, В2, а также дополнительно снижен риск возникновения трещин в акриловом эластичном покрывающем материале Е2.
На фиг.3 показан перспективный вид стеновой конструкции в месте стыкового соединения стеновых материалов согласно еще одному варианту реализации.
В стеновой конструкции, показанной на фиг.3, в качестве стенового материала использована усиленная древесным волокном цементная панель В3, имеющая толщину 14 мм, ширину 910 мм и длину 3030 мм и содержащая шпунт b932 на правом боковом краю и шпунт b931 на левом боковом краю; в качестве эластичного материала для обработки швов использован политиоуретановый материал С3 для обработки швов; в качестве арматурной сетки использован лист D3 из полиэфира толщиной 0,4 мм и шириной 50 мм, с перфорацией поверхности с плотностью пять отверстий d3 на квадратный сантиметр; и в качестве эластичного покрывающего материала использован акриловый эластичный покрывающий материал Е3. Шпунты b931 и b932 панели В3 отличаются по форме от шпунтов b911 и b912 панели В1, показанной на фиг.1, но шпунты b931 и b932 также могут быть соединены встык.
Две усиленные древесным волокном цементные панели В3, В3 прикреплены к основному материалу гвоздями (не показано), причем их соответствующие боковые края соединены встык. Поскольку усиленные панели В3 снабжены шпунтом b932 на правом боковом краю и шпунтом b931 на левом боковом краю, следовательно, положение примыкания друг к другу боковых краев означает положение, при котором соответствующие шпунты b931 и b932 соединены встык, как показано на фиг.3.
Кроме того, как показано на фиг.3, поверхности усиленных цементных панелей В3 имеют неравномерный рельеф, состоящий из выпуклых частей b13 и вогнутых частей b23, причем глубина самой глубокой части вогнутых частей b23 равна 3,0 мм при измерении от самой высокой из выпуклых частей b13, и коэффициент потери рельефа составляет 11%.
Максимальная ширина выпуклых частей b13 и вогнутых частей b23 больше 5 мм. Кроме того, усиленные панели В3 имеют в поверхности своего правого бокового края вогнутую часть b33 шириной 40 мм для заполнения эластичным материалом для обработки швов, которая на 1,8 мм глубже самой глубокой части из вогнутых частей b23 и которая проходит в направлении к месту стыкового соединения панелей В3, а также имеют в поверхности своего левого бокового края вогнутую часть b43 шириной 30 мм для заполнения эластичным материалом обработки швов, которая на 1,5 мм глубже самой глубокой из вогнутых частей b23 и которая проходит в направлении к месту стыкового соединения панелей В3.
Таким образом, в месте, где соответствующие боковые края панелей B3, B3 соединены встык, в поверхности соединения встык вогнутой частью b33, предназначенной для заполнения эластичным материалом для обработки швов, и вогнутой частью b43, предназначенной для заполнения эластичным материалом для обработки швов, сформировано пространство шириной 60 мм, которое на 1,5-1,8 мм глубже самой глубокой из вогнутых частей b23 и которое проходит вдоль указанного соединения встык.
Это пространство представляет собой выемку для заполнения эластичным материалом для обработки швов. При соединении встык соответствующих боковых краев усиленных древесным волокном цементных панелей B3, B3, часть поверхности вогнутой части b33, предназначенная для заполнения эластичным материалом для обработки швов, расположена ниже шпунта b931, и таким образом ширина выемки для заполнения эластичным материалом для обработки швов составляет 60 мм.
Таким образом, политиоуретановый материал С3 для обработки швов расположен так, чтобы заполнять указанную выемку, предназначенную только для заполнения эластичным материалом для обработки швов.
Лист D3, ширина которого меньше ширины выемки для заполнения эластичным материалом для обработки швов, расположен в политиоуретановом материале C3 для обработки швов, которым заполнена указанная выемка, предназначенная для заполнения эластичным материалом для обработки швов, и таким образом политиоуретановый материал C3 для обработки швов оказывается усиленным.
Лист D3 имеет сквозную перфорацию, плотность которой составляет пять отверстий d3 на квадратный сантиметр, причем отверстия d3 заполнены политиоуретановым материалом C3 для обработки швов.
Кроме того, в поверхности политиоуретанового материала C3, заполняющего указанную выемку, предназначенную для заполнения эластичным материалом для обработки швов, сформированы выпуклые части с13 и вогнутые части с23, выполненные с возможностью обеспечения непрерывности рельефа соединенных встык панелей B3, B3, причем указанные поверхности выровнены по высоте.
Поверхности панелей B3, B3 и политиоуретановый материал C3 покрыты акриловым эластичным покрывающим материалом Е3, и в поверхности указанного акрилового эластичного покрывающего материала Е3 сформированы выпуклые части е13, повторяющие рельеф выпуклых частей b23 панели B3, вогнутые части е23, повторяющие рельеф вогнутых частей b23 панели B3, а также выпуклые части, повторяющие рельеф выпуклых частей е13 политиоуретанового материала C3, и вогнутые части, повторяющие рельеф вогнутых частей е23 политиоуретанового материала C3.
2
Иными словами, в поверхности акрилового эластичного покрывающего материала E3 сформирован неравномерный рельеф, повторяющий рельеф панели B3 и рельеф политиоуретанового материала C3. Акриловый эластичный покрывающий материал E3 нанесен с расходом по меньшей мере 2 кг/м. Поверхность акрилового покрывающего материала E3, который покрывает поверхность панели B3, выровнена по высоте с поверхностью акрилового покрывающего материала E3, который покрывает поверхность политиоуретанового материала C3.
Иными словами, поверхность выпуклых частей е13 покрывающего материала E3, повторяющая поверхность выпуклых частей b13 панели B3, согласована по высоте с поверхностью выпуклых частей покрывающего материала E3, повторяющей поверхность выпуклых частей е13 политиоуретанового материала C3, и поверхность вогнутых частей е23 акрилового покрывающего материала E3, повторяющая поверхность вогнутых частей b23 панели B3, выровнена по высоте с поверхностью вогнутых частей акрилового эластичного покрывающего материала E3, повторяющей поверхность вогнутых частей е23 политиоуретанового материала C3.
Таким образом, в стеновой конструкции, показанной на фиг.3, поверхность может иметь неравномерный рельеф, хотя указанная поверхность покрыта акриловым эластичным покрывающим материалом E3 и не имеет стыков.
Таким образом, в стеновой конструкции, показанной на фиг.3, поверхность может иметь неравномерный рельеф, хотя указанная поверхность покрыта акриловым эластичным покрывающим материалом E3 и не имеет стыков.
Поскольку рельеф указанной поверхности создан рельефом усиленных древесным волокном цементных панелей B3 и рельефом политиоуретанового материала C3, и поскольку способ применения акрилового эластичного покрывающего материала E3 не искажает указанный рельеф, то процесс нанесения покрытия не требует приложения значительных усилий и внесения в готовую конструкцию существенных изменений.
Кроме того, поскольку глубина самой глубокой из вогнутых частей b23 панели B3 составляет 3,0 мм, если измерять от самой высокой из выпуклых частей b13, и коэффициент потери рельефа составляет 11%, следовательно, рельеф усиленной древесным волокном цементной панели B3 повторен без искажений в неравномерном рельефе стены и создает хороший внешний вид, в дополнение к превосходной герметизации и гидроизоляции, без ухудшения прочности стены.
2
Кроме того, поскольку в поверхности соединения встык боковых краев панелей B3, B3 сформирована выемка шириной 60 мм, предназначенная для заполнения эластичным материалом для обработки швов, которая на 1,8 мм глубже самой глубокой из вогнутых частей b23 и которая проходит вдоль соединения встык, и поскольку указанная выемка, предназначенная для заполнения материалом для обработки швов, заполнена политиоуретановым материалом C3 для обработки швов, и поскольку поверхность политиоуретанового материала C3 покрыта акриловым покрывающим материалом E3 исходя из расхода по меньшей мере 2 кг/м, следовательно, на соединение встык боковых краев усиленных панелей B3, B3 уложено достаточное количество политиоуретанового материала C3, и также поверх него уложено достаточное количество акрилового покрывающего материала E3, и таким образом будет достигнут эффект длительного подавления расширения и сжатия стыкового соединения боковых краев усиленных цементных панелей B3, B3, а также дополнительно снижен риск возникновения трещин в акриловом эластичном покрывающем материале E3.
Кроме того, поскольку в политиоуретановом материале C3 для обработки швов размещен лист D3 из полиэфира, имеющий перфорацию поверхности с плотностью пять отверстий d3 на квадратный сантиметр, причем указанные отверстия d3 заполнены политиоуретановым материалом C3, следовательно, политиоуретановый материал C3 для обработки швов и лист D3 объединены в одно целое, и таким образом усилен политиоуретановый материал C3, в результате чего дополнительно достигнут эффект длительного подавления расширения или сжатия стыкового соединения боковых краев усиленных цементных панелей B3, B3, а также дополнительно снижен риск возникновения трещин в акриловом эластичном покрывающем материале E3.
Кроме того, поскольку поверхность политиоуретанового материала C3 для обработки швов согласована по высоте с поверхностями соединенных встык усиленных панелей B3, B3, следовательно, при нанесении эластичного покрывающего материала E3 не обязательно следить за тем, чтобы на участке нанесенного политиоуретанового материала C3 для обработки швов не было сформировано нежелательных вогнутых и выпуклых частей в стене. Такое дополнительное совершенствование технологичности материалов не требует внесения в готовую конструкцию существенных изменений и улучшает внешний вид стены.
На фиг.4 показан перспективный вид конструкции в месте стыкового соединения стеновых материалов согласно еще одному варианту реализации.
В стеновой конструкции, показанной на фиг.4, в качестве стенового материала использована усиленная древесным волокном цементная панель В4, имеющая толщину 14 мм, ширину 910 мм и длину 3030 мм и содержащая шпунт b942 на правом боковом краю и шпунт b941 на левом боковом краю; в качестве эластичного материала для обработки швов использован политиоуретановый материал С4 для обработки швов; в качестве арматурной сетки использован лист D4 из полиэфира толщиной 0,4 мм и шириной 50 мм, с перфорацией поверхности с плотностью девять отверстий d4 на квадратный сантиметр; и в качестве эластичного покрывающего материала использован акриловый эластичный покрывающий материал Е4.
Две усиленные древесным волокном цементные панели В4, В4 прикреплены к основному материалу гвоздями (не показано), причем их соответствующие боковые края соединены встык.
Поскольку усиленные панели В4 снабжены шпунтом b942 на правом боковом краю и шпунтом b941 на левом боковом краю, следовательно, положение примыкания друг к другу боковых краев означает положение, при котором соответствующие шпунты b941 и b942 соединены встык, как показано на фиг.4. Кроме того, как показано на фиг.4, поверхности усиленных цементных панелей В4 имеют неравномерный рельеф, состоящий из выпуклых частей b14 и вогнутых частей b24, причем глубина самой глубокой части вогнутых частей b24 равна 3,0 мм при измерении от самой высокой из выпуклых частей b14, и коэффициент потери рельефа составляет 11%. Максимальная ширина выпуклых частей b14 и вогнутых частей b24 больше 5 мм. Кроме того, усиленные панели В4 имеют в поверхности своего правого бокового края наклонную часть b54 шириной 10 мм для заполнения эластичным материалом для обработки швов, которая на 1,5 мм глубже самой глубокой части из вогнутых частей b24 и которая проходит в направлении к соединению встык панелей В4 с наклоном от внутренней стороны панели В4, а также имеют в поверхности своего левого бокового края наклонную часть b64 шириной 10 мм для заполнения эластичным материалом обработки швов, которая на 1,5 мм глубже самой глубокой из вогнутых частей b24 и которая проходит в направлении к месту соединения встык панелей В4 с наклоном от внутренней стороны панели В4. Таким образом, в месте, где соответствующие боковые края панелей В4, В4 соединены встык, в поверхности стыкового соединения наклонной частью b54, предназначенной для заполнения эластичным материалом для обработки швов, и наклонной частью b64, предназначенной для заполнения эластичным материалом для обработки швов, сформировано пространство шириной 20 мм, которое на 1,5 мм глубже самой глубокой из вогнутых частей b24 и которое проходит вдоль указанного стыкового соединения.
Это пространство представляет собой выемку для заполнения эластичным материалом для обработки швов, и политиоуретановый материал С4 расположен так, чтобы заполнять указанную выемку, предназначенную для заполнения эластичным материалом для обработки швов, и чтобы покрывать часть поверхностей усиленных древесным волокном цементных панелей В4, В4.
Лист D4 расположен в политиоуретановом материале С4 для обработки швов таким образом, чтобы усиливать политиоуретановый материал С4 для обработки швов.
Поскольку ширина листа D4 больше ширины указанной выемки для заполнения эластичным материалом для обработки швов, следовательно, лист полиэфира расположен в политиоуретановом материале С4 для обработки швов так, чтобы покрывать выемку, предназначенную для заполнения эластичным материалом для обработки швов, а также часть поверхностей панелей В4, В4.
Кроме того, лист D4 имеет сквозную перфорацию поверхности с плотностью девять отверстий d4 на квадратный сантиметр, причем отверстия d4 заполнены политиоуретановым материалом С4.
Кроме того, в поверхности политиоуретанового материала С4 сформированы выпуклые части с14 и вогнутые части с24, выполненные с возможностью обеспечения непрерывности неравномерного рельефа соединенных встык панелей В4, В4.
Поверхности панелей В4, В4 и политиоуретановый материал С4 покрыты акриловым эластичным покрывающим материалом Е4, и в поверхности указанного материала Е4 сформированы выпуклые части е14, повторяющие рельеф выпуклых частей b14 панели В4, вогнутые части е24, повторяющие рельеф вогнутых частей b24 панели В4, а также выпуклые части, повторяющие рельеф выпуклых частей с14 политиоуретанового материала С4, и вогнутые части, повторяющие рельеф вогнутых частей с24 политиоуретанового материала С4.
Иными словами, в поверхности акрилового эластичного покрывающего материала Е4 сформирован неравномерный рельеф, повторяющий рельеф панели В4 и рельеф политиоуретанового материала С4.
2
Акриловый эластичный покрывающий материал Е4 нанесен с расходом по меньшей мере 5 кг/м.
Поверхность акрилового покрывающего материала Е4, который покрывает поверхность панели В4, выровнена по высоте с поверхностью акрилового покрывающего материала Е4, который покрывает поверхность политиоуретанового материала С4.
Иными словами, поверхность выпуклых частей е14 покрывающего материала Е4, повторяющая поверхность выпуклых частей b14 панели В4, выровнена по высоте с поверхностью выпуклых частей покрывающего материала Е4, повторяющей поверхность выпуклых частей е14 политиоуретанового материала С4, и поверхность вогнутых частей е24 акрилового покрывающего материала Е4, повторяющая поверхность вогнутых частей b24 панели В4, выровнена по высоте с поверхностью вогнутых частей акрилового эластичного покрывающего материала Е4, повторяющей поверхность вогнутых частей е24 политиоуретанового материала С4.
Таким образом, в стеновой конструкции, показанной на фиг.4, поверхность может иметь неравномерный рельеф, хотя указанная поверхность покрыта акриловым эластичным покрывающим материалом Е4 и не имеет стыков.
Поскольку рельеф указанной поверхности создан рельефом усиленных древесным волокном цементных панелей В4 и рельефом политиоуретанового материала С4, и поскольку способ применения акрилового эластичного покрывающего материала Е4 не искажает указанный рельеф, то процесс нанесения покрытия не требует приложения значительных усилий и внесения в готовую конструкцию существенных изменений.
Кроме того, поскольку глубина самой глубокой из вогнутых частей b24 панели В4 составляет 3,0 мм, если измерять от самой высокой из выпуклых частей b14, и коэффициент потери рельефа составляет 11%, следовательно, рельеф усиленной древесным волокном цементной панели В4 повторен без искажений в неравномерном рельефе стены и создает хороший внешний вид, в дополнение к превосходной герметизации и гидроизоляции, без ухудшения прочности стены.
2
Кроме того, поскольку в поверхности стыкового соединения боковых краев панелей В4, В4 сформирована выемка шириной 20 мм, предназначенная для заполнения эластичным материалом для обработки швов, которая на 1,5 мм глубже самой глубокой из вогнутых частей b24 и которая проходит вдоль соединения встык, и поскольку указанная выемка, предназначенная для заполнения материалом для обработки швов, заполнена политиоуретановым материалом С4 для обработки швов, и поскольку поверхность политиоуретанового материала С4 покрыта акриловым покрывающим материалом Е4 исходя из расхода по меньшей мере 5 кг/м, следовательно, на соединение встык боковых краев усиленных панелей В4, В4 уложено достаточное количество политиоуретанового материала С4, и также поверх него уложено достаточное количество акрилового покрывающего материала Е4, и таким образом будет достигнут эффект длительного подавления расширения и сжатия стыкового соединения боковых краев усиленных цементных панелей В4, В4, а также дополнительно снижен риск возникновения трещин в акриловом эластичном покрывающем материале Е4.
Кроме того, поскольку в политиоуретановом материале С4 для обработки швов размещен лист D4, имеющий перфорацию поверхности с плотностью девять отверстий d4 на квадратный сантиметр, причем указанные отверстия d4 заполнены политиоуретановым материалом С4, следовательно, политиоуретановый материал С4 для обработки швов и лист D4 объединены в одно целое, и таким образом усилен политиоуретановый материал С4, в результате чего дополнительно достигнут эффект длительного подавления расширения или сжатия стыкового соединения боковых краев усиленных цементных панелей В4, В4, а также дополнительно снижен риск возникновения трещин в акриловом эластичном покрывающем материале Е4.
На фиг.5 показан перспективный вид стеновой конструкции в месте стыкового соединения стеновых материалов согласно еще одному варианту реализации.
В стеновой конструкции, показанной на фиг.5, в качестве стенового материала использована усиленная древесным волокном цементная панель В5, имеющая толщину 14 мм, ширину 910 мм и длину 3030 мм и содержащая шпунт b952 на правом боковом краю и шпунт b951 на левом боковом краю; в качестве эластичного материала для обработки швов использован политиоуретановый материал С5 для обработки швов; в качестве арматурной сетки использован лист D5 из полиэфира толщиной 0,4 мм и шириной 50 мм, с перфорацией поверхности с плотностью девять отверстий d5 на квадратный сантиметр; и в качестве эластичного покрывающего материала использован акриловый эластичный покрывающий материал Е5.
Две усиленные древесным волокном цементные панели В5, В5 прикреплены к основному материалу гвоздями (не показано), причем их соответствующие боковые края соединены встык.
Поскольку усиленные панели В5 снабжены шпунтом b952 на правом боковом краю и шпунтом b951 на левом боковом краю, следовательно, положение примыкания друг к другу боковых краев означает положение, при котором соответствующие шпунты b951 и b952 соединены встык, как показано на фиг.5.
Кроме того, как показано на фиг.5, поверхности усиленных цементных панелей В5 имеют неравномерный рельеф, состоящий из выпуклых частей b15 и вогнутых частей b25, причем глубина самой глубокой части вогнутых частей b25 равна 3,0 мм при измерении от самой высокой из выпуклых частей b15, и коэффициент потери рельефа составляет 11%.
Максимальная ширина выпуклых частей b15 и вогнутых частей b25 больше 5 мм.
Кроме того, усиленные панели В5 имеют в поверхности своего правого бокового края вогнутую часть b35 шириной 10 мм, предназначенную для заполнения эластичным материалом для обработки швов, которая на 1,5 мм глубже самой глубокой из вогнутых частей b25 и которая проходит в направлении к соединению встык панелей В5, и наклонную часть b55 шириной 10 мм, предназначенную для заполнения эластичным материалом для обработки швов, проходящую в направлении соединения встык панелей В5 и формирующую наклон в направлении к внутренней стороне панели В5 от вогнутой части b35, предназначенной для заполнения эластичным материалом.
С другой стороны, усиленные панели В5 имеют в поверхности своего левого бокового края вогнутую часть b45 шириной 10 мм, предназначенную для заполнения эластичным материалом для обработки швов, которая на 1,5 мм глубже самой глубокой из вогнутых частей b25 и которая проходит в направлении соединения встык панелей В5, и наклонную часть b65 шириной 10 мм, предназначенную для заполнения эластичным материалом для обработки швов, проходящую в направлении соединения встык панелей В5 и формирующую наклон к внутренней стороне панели В5 от вогнутой части b45.
Таким образом, в месте, где соответствующие боковые края панелей В5, В5 соединены встык, в поверхности соединения встык вогнутой частью b35, предназначенной для заполнения эластичным материалом для обработки швов, и вогнутой частью b45, предназначенной для заполнения эластичным материалом для обработки швов, сформировано пространство шириной 40 мм, которое на 1,5 мм глубже самой глубокой из вогнутых частей b25 и которое проходит вдоль указанного стыкового соединения. Это пространство представляет собой выемку для заполнения эластичным материалом для обработки швов, и указанная выемка заполнена политиоуретановым материалом С5; кроме того, политиоуретановым материалом С5 покрыта часть поверхностей усиленных древесным волокном цементных панелей В5, В5.
Лист D5, расположенный в политиоуретановом материале С5 для обработки швов, таким образом усиливает политиоуретановый материал С5 для обработки швов.
Поскольку ширина листа D5 больше ширины указанной выемки, предназначенной для заполнения эластичным материалом для обработки швов, следовательно, лист из полиэфира, расположенный в политиоуретановом материале С5 для обработки швов, покрывает выемку, предназначенную для заполнения эластичным материалом для обработки швов, и часть поверхностей панелей В5, В5.
Кроме того, лист D5 имеет сквозную перфорацию поверхности с плотностью девять отверстий d5 на квадратный сантиметр, причем отверстия d5 заполнены политиоуретановым материалом С5.
Кроме того, в поверхности политиоуретанового материала С5, заполняющего указанную выемку, предназначенную для заполнения эластичным материалом для обработки швов, сформированы выпуклые части с15 и вогнутые части с25 с возможностью обеспечения непрерывности рельефа соединенных встык усиленных панелей В5, В5.
Поверхности панелей В5, В5 и политиоуретановый материал С5 покрыты акриловым эластичным покрывающим материалом Е5.
Таким образом, в поверхности указанного акрилового эластичного покрывающего материала Е5 сформированы выпуклые части е15, повторяющие рельеф выпуклых частей b15 панели В5, вогнутые части е25, повторяющие рельеф вогнутых частей b25 панели В5, а также выпуклые части, повторяющие рельеф выпуклых частей с15 политиоуретанового материала С5, и вогнутые части, повторяющие рельеф вогнутых частей с25 политиоуретанового материала С5. Иными словами, в поверхности акрилового эластичного покрывающего материала Е5 сформирован неравномерный рельеф, повторяющий рельеф панели В5 и рельеф политиоуретанового материала С5.
2
Акриловый эластичный покрывающий материал Е5 нанесен с расходом по меньшей мере 5 кг/м.
Поверхность акрилового покрывающего материала Е5, который покрывает поверхность панели В5, выровнена по высоте с поверхностью акрилового покрывающего материала Е5, который покрывает поверхность политиоуретанового материала С5.
Таким образом, в стеновой конструкции, показанной на фиг, 5, поверхность может иметь неравномерный рельеф, хотя указанная поверхность покрыта акриловым эластичным покрывающим материалом Е5 и не имеет стыков.
Поскольку рельеф указанной поверхности создан рельефом усиленных древесным волокном цементных панелей В5 и рельефом политиоуретанового материала С5, и поскольку способ применения акрилового эластичного покрывающего материала Е5 не искажает указанный рельеф, то процесс нанесения покрытия не требует приложения значительных усилий и внесения в готовую конструкцию существенных изменений.
Кроме того, поскольку глубина самой глубокой из вогнутых частей b25 панели В5 составляет 3,0 мм, если измерять от самой высокой из выпуклых частей b15, и коэффициент потери рельефа составляет 11%, следовательно, рельеф усиленной древесным волокном цементной панели В5 точнее повторяет рельеф стены и создает хороший внешний вид, в дополнение к превосходной герметизации и гидроизоляции, без ухудшения прочности стены.
2
Кроме того, поскольку в поверхности стыкового соединения боковых краев панелей В5, В5 сформирована выемка шириной 40 мм, предназначенная для заполнения эластичным материалом для обработки швов, которая на 1,5 мм глубже самой глубокой из вогнутых частей b25 и которая проходит вдоль соединения встык, и поскольку указанная выемка, предназначенная для заполнения материалом для обработки швов, заполнена политиоуретановым материалом С5 для обработки швов, и поскольку поверхность политиоуретанового материала С5 покрыта акриловым покрывающим материалом Е5 исходя из расхода по меньшей мере 5 кг/м, следовательно, на стыковое соединение боковых краев усиленных панелей В5, В5 уложено достаточное количество политиоуретанового материала С5, и также поверх него уложено достаточное количество акрилового покрывающего материала Е5, и таким образом будет достигнут эффект длительного подавления расширения и сжатия стыкового соединения боковых краев усиленных цементных панелей В5, В5, а также дополнительно снижен риск возникновения трещин в акриловом эластичном покрывающем материале Е5.
Кроме того, поскольку в политиоуретановом материале С5 для обработки швов размещен лист D5, имеющий перфорацию поверхности с плотностью девять отверстий d5 на квадратный сантиметр, причем указанные отверстия d5 заполнены политиоуретановым материалом С5, следовательно, политиоуретановый материал С5 для обработки швов и лист D5 объединены в одно целое, и таким образом усилен политиоуретановый материал С5, в результате чего дополнительно достигнут эффект длительного подавления расширения или сжатия стыкового соединения боковых краев усиленных цементных панелей В5, В5, а также дополнительно снижен риск возникновения трещин в акриловом эластичном покрывающем материале Е5.
На фиг.6 показан перспективный вид стеновой конструкции в месте стыкового соединения стеновых материалов согласно еще одному варианту реализации.
В стеновой конструкции, показанной на фиг.6, в качестве стенового материала использована усиленная древесным волокном цементная панель В6, имеющая толщину 14 мм, ширину 910 мм и длину 3030 мм и не содержащая шпунтов в боковых краях; в качестве эластичного материала для обработки швов использован политиоуретановый материал С6 для обработки швов; в качестве арматурной сетки использован лист D6 из полиэфира толщиной 0,4 мм и шириной 50 мм, с перфорацией поверхности с плотностью пять отверстий d6 на квадратный сантиметр; и в качестве эластичного покрывающего материала использован акриловый эластичный покрывающий материал Е6.
Две усиленных древесным волокном цементных панели В6, В6 прикреплены к основному материалу гвоздями (не показано), причем их соответствующие боковые края соединены встык.
Как показано на фиг.6, поверхность усиленных древесным волокном цементных панелей В6 имеет неравномерный рельеф, состоящий из вогнутых частей b26, вогнутых частей b76 и плоских поверхностных частей, и коэффициент потери рельефа составляет 4%.
Глубина вогнутых частей b76 больше глубины вогнутых частей b26, и глубина самой глубокой из вогнутых частей b76 составляет 3,0 мм при измерении от плоских поверхностных частей усиленной древесным волокном цементной панели В6.
Более конкретно, поскольку неравномерный рельеф усиленной древесным волокном цементной панели В6 состоит из вогнутых частей b26, вогнутых частей b76 и плоских поверхностных частей, следовательно, самой высокой частью усиленной древесным волокном цементной панели В6 является плоская поверхностная часть.
Максимальная ширина вогнутых частей b26 и вогнутых частей b76 больше 5 мм.
Кроме того, усиленные древесным волокном цементные панели В6 имеют в поверхности своего правого бокового края вогнутую часть b36 шириной 30 мм, предназначенную для заполнения эластичным материалом для обработки швов, которая на 1,5 мм глубже самой глубокой из вогнутых частей b76 и которая проходит в направлении соединения усиленных древесным волокном цементных панелей В6, а также имеют в поверхности своего левого бокового края вогнутую часть b46 шириной 30 мм, предназначенную для заполнения эластичным материалом для обработки швов, которая на 1,5 мм глубже самой глубокой из вогнутых частей b76 и которая проходит в направлении соединения усиленных древесным волокном цементных панелей В6.
Таким образом, в месте, где соответствующие боковые края панелей В6, В6 соединены встык, в поверхности соединения вогнутой частью b36, предназначенной для заполнения эластичным материалом для обработки швов, и вогнутой частью b46, предназначенной для заполнения эластичным материалом для обработки швов, сформировано пространство шириной 60 мм, которое на 1,5 мм глубже самой глубокой из вогнутых частей b76 и которое проходит вдоль указанного соединения.
Это пространство представляет собой выемку для заполнения эластичным материалом для обработки швов, и эта выемка заполнена политиоуретановым материалом С6.
Политиоуретановый материал С6 для обработки швов расположен так, чтобы заполнять указанную выемку, предназначенную только для заполнения эластичным материалом для обработки швов.
Лист D6, ширина которого меньше ширины выемки для заполнения эластичным материалом для обработки швов, расположен внутри политиоуретанового материала С6 для обработки швов. Указанная выемка, предназначенная для заполнения эластичным материалом для обработки швов, заполнена политиоуретановым материалом С6 для обработки швов; таким образом, политиоуретановый материал С6 для обработки швов оказывается усиленным. Лист D6 имеет сквозную перфорацию, плотность которой составляет пять отверстий d6 на квадратный сантиметр, причем отверстия d6 заполнены политиоуретановым материалом С6 для обработки швов.
Кроме того, поверхность политиоуретанового материала С6, заполняющего указанную выемку, предназначенную для заполнения эластичным материалом для обработки швов, является плоской поверхностью, которая выровнена по высоте с поверхностями соединенных встык панелей В6, В6.
Поверхности панелей В6, В6 и политиоуретанового материала С6 полностью покрыты акриловым эластичным покрывающим материалом Е6, и в поверхности указанного акрилового эластичного покрывающего материала Е6 сформированы вогнутые части е26, повторяющие рельеф вогнутых частей b26 панели В6, и вогнутые части е76, повторяющие рельеф вогнутых частей b76 панели В6.
Иными словами, в поверхности акрилового эластичного покрывающего материала Е6 сформирован неравномерный рельеф, повторяющий рельеф панели В6.
2
Акриловый эластичный покрывающий материал Е6 нанесен с расходом по меньшей мере 2 кг/м.
Поверхность акрилового покрывающего материала Е6, который покрывает поверхность панели В6, выровнена по высоте с поверхностью акрилового покрывающего материала Е6, который покрывает поверхность политиоуретанового материала С6.
Иными словами, поверхность акрилового эластичного покрывающего материала Е6, повторяющая поверхность плоских частей панели В6, выровнена по высоте с поверхностью акрилового эластичного покрывающего материала Е6, повторяющей поверхность плоских частей политиоуретанового материала С6 для обработки швов.
Таким образом, в стеновой конструкции, показанной на фиг.6, поверхность может иметь неравномерный рельеф, хотя указанная поверхность покрыта акриловым эластичным покрывающим материалом Е6 и не имеет стыков.
Поскольку рельеф указанной поверхности создан рельефом усиленных древесным волокном цементных панелей В6 и рельефом политиоуретанового материала С6, и поскольку способ применения акрилового эластичного покрывающего материала Е6 не искажает указанный рельеф, то процесс нанесения покрытия не требует приложения значительных усилий и внесения в готовую конструкцию существенных изменений.
Кроме того, поскольку глубина самой глубокой из вогнутых частей b76 панели В6 составляет 3,0 мм, если измерять от поверхности плоских частей, и коэффициент потери рельефа составляет 4%, следовательно, рельеф усиленной древесным волокном цементной панели В6 точнее повторяет рельеф стены и создает хороший внешний вид, в дополнение к превосходной герметизации и гидроизоляции, без ухудшения прочности стены.
2
Кроме того, поскольку в поверхности соединения боковых краев панелей В6, В6 сформирована выемка шириной 60 мм, предназначенная для заполнения эластичным материалом для обработки швов, которая на 1,5 мм глубже самой глубокой из вогнутых частей b76 и которая проходит вдоль стыкового соединения, и поскольку политиоуретановый материал С6 для обработки швов заполняет указанную выемку, предназначенную для заполнения материалом для обработки швов, и поскольку поверхность политиоуретанового материала С6 покрыта акриловым покрывающим материалом Е6 исходя из расхода по меньшей мере 2 кг/м, следовательно, на стыковое соединение боковых краев усиленных панелей В6, В6 уложено достаточное количество политиоуретанового материала С6, и также поверх него уложено достаточное количество акрилового покрывающего материала Е6, и таким образом будет достигнут эффект длительного подавления расширения и сжатия стыкового соединения боковых краев усиленных цементных панелей В6, В6, а также дополнительно снижен риск возникновения трещин в акриловом эластичном покрывающем материале Е6.
Кроме того, поскольку в политиоуретановом материале С6 для обработки швов размещен лист D6, имеющий перфорацию поверхности с плотностью пять отверстий d6 на квадратный сантиметр, причем указанные отверстия d6 заполнены политиоуретановым материалом С6, следовательно, политиоуретановый материал С6 для обработки швов и лист D6 объединены в одно целое, и таким образом усилен политиоуретановый материал С6, в результате чего дополнительно достигнут эффект расширения или сжатия стыкового соединения боковых краев усиленных цементных панелей В6, В6, а также дополнительно снижен риск возникновения трещин в акриловом эластичном покрывающем материале Е6.
Кроме того, поскольку поверхность политиоуретанового материала С6 для обработки швов выровнена по высоте с поверхностями плоских частей соединенных встык усиленных панелей В6, В6, следовательно, при нанесении акрилового эластичного покрывающего материала Е6 не нужно следить за тем, чтобы на участке нанесенного политиоуретанового материала С6 для обработки швов не было сформировано нежелательных вогнутых и выпуклых частей в стене. Такое дополнительное совершенствование технологичности материалов не требует внесения в готовую конструкцию существенных изменений и улучшает внешний вид стены.
На фиг.7 показан перспективный вид стеновой конструкции в месте стыкового соединения стеновых материалов согласно еще одному варианту реализации.
В стеновой конструкции, показанной на фиг.7, в качестве стенового материала использована усиленная древесным волокном цементная панель В7, имеющая толщину 14 мм, ширину 910 мм и длину 3030 мм и не содержащая шпунтов в боковых краях; в качестве эластичного материала для обработки швов использован политиоуретановый материал С7 для обработки швов; в качестве арматурной сетки использован лист D7 из полиэфира толщиной 0,4 мм и шириной 50 мм, с перфорацией поверхности с плотностью девять отверстий d7 на квадратный сантиметр; и в качестве эластичного покрывающего материала использован акриловый эластичный покрывающий материал Е7.
Две усиленные древесным волокном цементных панели В7, В7 прикреплены к основному материалу гвоздями (не показано), причем их соответствующие боковые края соединены встык.
Как показано на фиг.7, поверхность усиленных древесным волокном цементных панелей В7 имеет неравномерный рельеф, состоящий из выпуклых частей b17, выпуклых частей b87 и плоских поверхностных частей; выпуклые части b87 выше выпуклых частей b17, и высота самой высокой из выпуклых частей b87 равна 3,0 мм при измерении от поверхности плоских частей.
Более конкретно, поскольку неравномерный рельеф усиленной древесным волокном цементной панели В7 состоит из выпуклых частей b17, выпуклых частей b87 и частей плоской поверхности, следовательно, самой глубокой частью усиленной древесным волокном цементной панели В7 является плоская поверхностная часть.
Коэффициент потери рельефа усиленной древесным волокном цементной панели В7 составляет 9%, максимальная ширина выпуклых частей b17 и выпуклых частей b87 больше 5 мм.
Кроме того, усиленные древесным волокном цементные панели В7 имеют в поверхности своего правого бокового края вогнутую часть b37 шириной 10 мм, предназначенную для заполнения эластичным материалом для обработки швов, которая на 1,5 мм глубже поверхности плоских частей и которая проходит в направлении соединения усиленных древесным волокном цементных панелей В7, а также имеют в поверхности своего левого бокового края вогнутую часть b47 шириной 10 мм, предназначенную для заполнения эластичным материалом для обработки швов, которая на 1,5 мм глубже поверхности плоских частей и которая проходит в направлении стыкового соединения усиленных древесным волокном цементных панелей В7.
Таким образом, в месте, в котором соединены соответствующие боковые края усиленных древесным волокном цементных панелей В7, В7, в поверхности соединения вогнутой частью b37, предназначенной для заполнения эластичным материалом для обработки швов, и вогнутой частью b47, предназначенной для заполнения эластичным материалом для обработки швов, сформировано пространство шириной 20 мм, которое на 1,5 мм глубже поверхности плоских частей и которое проходит вдоль указанного стыкового соединения.
Это пространство представляет собой выемку для заполнения эластичным материалом для обработки швов, и указанная выемка заполнена политиоуретановым материалом С7.
Политиоуретановый материал С7 для обработки швов расположен так, чтобы заполнить указанную выемку, а также покрыть часть поверхностей усиленных панелей В7, В7.
Лист D7, расположенный в политиоуретановом материале С7 для обработки швов, таким образом усиливает политиоуретановый материал С7 для обработки швов.
Поскольку ширина листа D7 больше ширины указанной выемки, предназначенной для заполнения эластичным материалом для обработки швов, следовательно, лист полиэфира, расположенный в политиоуретановом материале С7 для обработки швов, покрывает выемку, предназначенную для заполнения эластичным материалом для обработки швов, и часть поверхностей панелей В7, В7.
Кроме того, лист D7 имеет сквозную перфорацию поверхности с плотностью девять отверстий d7 на квадратный сантиметр, причем отверстия d7 заполнены политиоуретановым материалом С7.
Кроме того, поверхность политиоуретанового материала для обработки швов С7, заполняющего выемку для заполнения эластичным материалом для обработки швов, является плоской поверхностью.
Поверхности усиленных древесным волокном цементных панелей В7, В7 и политиоуретанового материала С7 полностью покрыты акриловым эластичным покрывающим материалом Е7, и в поверхности указанного акрилового эластичного покрывающего материала Е7 сформированы выпуклые части е17, повторяющие рельеф выпуклых частей b17 усиленной древесным волокном цементной панели В6, и выпуклые части е87, повторяющие рельеф выпуклых частей b87 усиленной древесным волокном цементной панели В7.
Иными словами, в поверхности акрилового эластичного покрывающего материала Е7 сформирован неравномерный рельеф, повторяющий рельеф панели В7.
2
Акриловый эластичный покрывающий материал Е7 нанесен с расходом по меньшей мере 5 кг/м.
Поверхность акрилового покрывающего материала Е7, который покрывает поверхность панели В7, выровнена по высоте с поверхностью акрилового покрывающего материала Е7, который покрывает поверхность политиоуретанового материала С7.
Иными словами, поверхность акрилового эластичного покрывающего материала Е7, повторяющая поверхность плоских частей усиленной древесным волокном цементной панели В7, выровнена по высоте с поверхностью акрилового эластичного покрывающего материала Е7, повторяющей поверхность плоских частей политиоуретанового материала С7 для обработки швов.
Таким образом, поверхность стеновой конструкции, показанной на фиг.7, может иметь неравномерный рельеф, хотя указанная поверхность покрыта акриловым эластичным покрывающим материалом Е7 и не имеет стыков. Поскольку рельеф указанной поверхности создан рельефом усиленных древесным волокном цементных панелей В7 и рельефом политиоуретанового материала С7, и поскольку способ применения акрилового эластичного покрывающего материала Е7 не искажает указанный рельеф, то процесс нанесения покрытия не требует приложения значительных усилий и внесения в готовую конструкцию существенных изменений.
Кроме того, поскольку высота самой высокой из выпуклых частей b87 усиленной древесным волокном цементной панели В7 составляет 3,0 мм, если измерять от поверхности плоских частей, и коэффициент потери рельефа составляет 9%, следовательно, рельеф усиленной древесным волокном цементной панели В7 точнее повторяет рельеф стены и создает хороший внешний вид, в дополнение к превосходной герметизации и гидроизоляции, без ухудшения прочности стены.
2
Кроме того, поскольку в поверхности стыкового соединения боковых краев панелей В7, В7 сформирована выемка шириной 20 мм, предназначенная для заполнения эластичным материалом для обработки швов, которая на 1,5 мм глубже плоских поверхностных частей и которая проходит вдоль стыкового соединения, и поскольку указанная выемка заполнена политиоуретановым материалом С7 для обработки швов, и поскольку поверхность политиоуретанового материала С7 покрыта акриловым покрывающим материалом Е7 исходя из расхода по меньшей мере 5 кг/м, следовательно, на соединение боковых краев усиленных панелей В7, В7 уложено достаточное количество политиоуретанового материала С7, и также поверх него уложено достаточное количество акрилового покрывающего материала Е7, и таким образом будет достигнут эффект длительного подавления расширения и сжатия стыкового соединения боковых краев усиленных цементных панелей В7, В7, а также снижен риск возникновения трещин в акриловом эластичном покрывающем материале Е7.
Кроме того, поскольку в политиоуретановом материале С7 для обработки швов размещен лист D7, имеющий перфорацию поверхности с плотностью девять отверстий d7 на квадратный сантиметр, причем указанные отверстия d7 заполнены политиоуретановым материалом С7, следовательно, политиоуретановый материал С7 для обработки швов и лист D7 объединены в одно целое, и таким образом усилен политиоуретановый материал С7, в результате чего дополнительно достигнут эффект длительного подавления расширения или сжатия в течение длительного времени соединения боковых краев усиленных цементных панелей В7, В7, а также дополнительно снижен риск возникновения трещин в акриловом эластичном покрывающем материале Е7.
На фиг.8 показан перспективный вид стеновой конструкции в месте стыкового соединения стеновых материалов согласно еще одному варианту реализации.
В стеновой конструкции, показанной на фиг.8, в качестве стенового материала использована усиленная древесным волокном цементная панель В8, имеющая толщину 14 мм, ширину 910 мм и длину 3030 мм и не содержащая шпунтов в боковых краях; в качестве эластичного материала для обработки швов использован политиоуретановый материал С8 для обработки швов; в качестве арматурной сетки использован лист D8 из полиэфира толщиной 0,4 мм и шириной 50 мм, с перфорацией поверхности с плотностью девять отверстий d8 на квадратный сантиметр; и в качестве эластичного покрывающего материала использован акриловый эластичный покрывающий материал Е8.
Две усиленные древесным волокном цементные панели В8, В8 прикреплены к основному материалу гвоздями (не показано), причем их соответствующие боковые края соединены встык.
Как показано на фиг.8, поверхности усиленных цементных панелей В4 имеют неравномерный рельеф, состоящий из выпуклых частей b18 и вогнутых частей b28, причем глубина самой глубокой из вогнутых частей b28 равна 3,0 мм при измерении от самой высокой из выпуклых частей b18, и коэффициент потери рельефа составляет 11%.
Максимальная ширина выпуклых частей b18 и вогнутых частей b28 больше 5 мм. Кроме того, усиленные панели В8 имеют в поверхности своего правого бокового края наклонную часть b58 шириной 10 мм для заполнения эластичным материалом для обработки швов, которая на 1,5 мм глубже самой глубокой из вогнутых частей b28 и которая проходит в направлении к стыковому соединению панелей В8 с наклоном от внутренней стороны панели В8, а также имеют в поверхности своего левого бокового края наклонную часть b68 шириной 10 мм для заполнения эластичным материалом обработки швов, которая на 1,5 мм глубже самой глубокой из вогнутых частей b28 и которая проходит в направлении к стыковому соединению панелей В8 с наклоном от внутренней стороны панели В8.
Таким образом, в месте, в котором соединены встык соответствующие боковые края панелей В8, В8, в поверхности соединения наклонной частью b58, предназначенной для заполнения эластичным материалом для обработки швов, и наклонной частью b68, предназначенной для заполнения эластичным материалом для обработки швов, сформировано пространство шириной 20 мм, которое на 1,5 мм глубже самой глубокой из вогнутых частей b28 и которое проходит вдоль указанного стыкового соединения.
Это пространство представляет собой выемку для заполнения эластичным материалом для обработки швов, и указанная выемка заполнена политиоуретановым материалом С8; кроме того, политиоуретановым материалом С8 покрыта часть поверхностей усиленных древесным волокном цементных панелей В8.
Лист D8, ширина которого меньше ширины выемки для заполнения эластичным материалом для обработки швов, расположенный в политиоуретановом материале С8 для обработки швов, таким образом усиливает политиоуретановый материал С8.
Поскольку ширина листа D8 больше ширины выемки для заполнения эластичным материалом для обработки швов, следовательно, лист полиэфира, расположенный в политиоуретановом материале С8 для обработки швов, покрывает выемку, предназначенную для заполнения эластичным материалом для обработки швов, и часть поверхностей панелей В8, В8.
Кроме того, лист D8 имеет сквозную перфорацию поверхности с плотностью девять отверстий d8 на квадратный сантиметр, причем отверстия d8 заполнены политиоуретановым материалом С8.
Кроме того, в поверхности политиоуретанового материала С8, заполняющего выемку, предназначенную для заполнения эластичным материалом для обработки швов, сформированы выпуклые части с18 и вогнутые части с28, выполненные с возможностью обеспечения непрерывности рельефа соединенных встык панелей В8, В8.
Поверхности панелей В8, В8 и политиоуретановый материал С8 покрыты акриловым эластичным покрывающим материалом Е8, и в поверхности указанного акрилового эластичного покрывающего материала Е8 сформированы выпуклые части е18, повторяющие рельеф выпуклых частей b18 панели В8, вогнутые части е28, повторяющие рельеф вогнутых частей b28 панели В8, а также выпуклые части, повторяющие рельеф выпуклых частей с18 политиоуретанового материала С8, и вогнутые части, повторяющие рельеф вогнутых частей с28 политиоуретанового материала С8.
2
Иными словами, в поверхности акрилового эластичного покрывающего материала Е8 сформирован неравномерный рельеф, повторяющий рельеф панели В8 и рельеф политиоуретанового материала С8. Акриловый эластичный покрывающий материал Е8 нанесен с расходом по меньшей мере 5 кг/м.
Поверхность акрилового покрывающего материала Е8, который покрывает поверхность панели В8, выровнена по высоте с поверхностью акрилового покрывающего материала Е8, который покрывает поверхность политиоуретанового материала С8.
Более конкретно, поверхность выпуклых частей е18 покрывающего материала Е8, повторяющая поверхность выпуклых частей b18 панели В8, выровнена по высоте с поверхностью выпуклых частей покрывающего материала Е8, повторяющей поверхность выпуклых частей с18 политиоуретанового материала С8, и поверхность вогнутых частей е28 акрилового покрывающего материала Е8, повторяющая поверхность вогнутых частей b28 панели В8, выровнена по высоте с поверхностью вогнутых частей акрилового эластичного покрывающего материала Е8, повторяющей поверхность вогнутых частей с28 политиоуретанового материала С8.
Таким образом, в стеновой конструкции, показанной на фиг.8, поверхность может иметь неравномерный рельеф, хотя указанная поверхность покрыта акриловым эластичным покрывающим материалом Е8 и не имеет стыков.
Поскольку рельеф указанной поверхности создан рельефом усиленных древесным волокном цементных панелей В8 и рельефом политиоуретанового материала С8, и поскольку способ применения акрилового эластичного покрывающего материала Е8 не искажает указанный рельеф, то процесс нанесения покрытия не требует приложения значительных усилий и внесения в готовую конструкцию существенных изменений.
Кроме того, поскольку глубина самой глубокой из вогнутых частей b28 панели В8 составляет 3,0 мм, при измерении от самой высокой из выпуклых частей b18, и коэффициент потери рельефа составляет 11%, следовательно, рельеф усиленной древесным волокном цементной панели В8 точнее повторяет рельеф стены и создает хороший внешний вид, в дополнение к превосходной герметизации и гидроизоляции, без ухудшения прочности стены.
2
Кроме того, поскольку в поверхности соединения боковых краев панелей В8, В8 сформирована выемка шириной 20 мм, предназначенная для заполнения эластичным материалом для обработки швов, которая на 1,5 мм глубже самой глубокой из вогнутых частей b28 и которая проходит вдоль соединения, и поскольку указанная выемка заполнена политиоуретановым материалом С8 для обработки швов, и поскольку поверхность политиоуретанового материала С8 покрыта акриловым покрывающим материалом Е8 исходя из расхода по меньшей мере 5 кг/м, следовательно, на стыковое соединение боковых краев усиленных панелей В8, В8 уложено достаточное количество политиоуретанового материала С8, и также поверх него уложено достаточное количество акрилового покрывающего материала Е8, и таким образом будет достигнут эффект длительного подавления расширения и сжатия стыкового соединения боковых краев усиленных цементных панелей В8, В8, а также снижен риск возникновения трещин в акриловом эластичном покрывающем материале Е8.
Кроме того, поскольку в политиоуретановом материале С8 для обработки швов размещен лист D8, имеющий перфорацию поверхности с плотностью девять отверстий d8 на квадратный сантиметр, причем указанные отверстия d8 заполнены политиоуретановым материалом С8, следовательно, политиоуретановый материал С8 для обработки швов и лист D8 объединены в одно целое, и таким образом усилен политиоуретановый материал С8, в результате чего дополнительно достигнут эффект длительного подавления расширения или сжатия стыкового соединения боковых краев усиленных цементных панелей В8, В8, и также дополнительно снижен риск возникновения трещин в акриловом эластичном покрывающем материале Е8.
На фиг.9 показан перспективный вид стеновой конструкции в месте стыкового соединения стеновых материалов согласно еще одному варианту реализации.
В стеновой конструкции, показанной на фиг.9, в качестве стенового материала использована усиленная древесным волокном цементная панель В9, имеющая толщину 14 мм, ширину 910 мм и длину 3030 мм и не содержащая шпунтов в боковых краях; в качестве эластичного материала для обработки швов использован политиоуретановый материал С9 для обработки швов; в качестве арматурной сетки использован лист D9 из полиэфира толщиной 0,4 мм и шириной 50 мм, с перфорацией поверхности с плотностью девять отверстий d9 на квадратный сантиметр; и в качестве эластичного покрывающего материала использован акриловый эластичный покрывающий материал Е9.
Две усиленные древесным волокном цементные панели В9, В9 прикреплены к основному материалу гвоздями (не показано), причем их соответствующие боковые края соединены встык.
Как показано на фиг.9, поверхности усиленных цементных панелей В9 имеют неравномерный рельеф, состоящий из выпуклых частей b19 и вогнутых частей b29, причем глубина самой глубокой из вогнутых частей b29 равна 3,0 мм при измерении от самой высокой из выпуклых частей b19, и коэффициент потери рельефа составляет 11%.
Максимальная ширина выпуклых частей b19 и вогнутых частей b29 больше 5 мм. Политиоуретановый материал С9 расположен так, чтобы покрывать поверхность соединенных встык боковых краев усиленных панелей В9, В9, а также часть поверхностей усиленных древесным волокном цементных панелей В9, В9.
Лист D9, расположенный в политиоуретановом материале С9 для обработки швов, таким образом усиливает политиоуретановый материал С9.
Лист D9 имеет сквозную перфорацию поверхности с плотностью девять отверстий d9 на квадратный сантиметр, и отверстия d9 заполнены политиоуретановым материалом С9 для обработки швов.
Кроме того, в поверхности политиоуретанового материала С9 сформированы выпуклые части с19 и вогнутые части с29, выполненные с возможностью обеспечения непрерывности рельефа соединенных встык усиленных цементных панелей В9, В9.
Поверхности панелей В9, В9 и политиоуретановый материал С9 покрыты акриловым эластичным покрывающим материалом Е9.
Таким образом, в поверхности указанного акрилового эластичного покрывающего материала Е9 сформированы выпуклые части е19, повторяющие рельеф выпуклых частей b19 панели В9, вогнутые части е29, повторяющие рельеф вогнутых частей b29 панели В9, а также выпуклые части, повторяющие рельеф выпуклых частей политиоуретанового материала С9, и вогнутые части, повторяющие рельеф вогнутых частей политиоуретанового материала С9.
Иными словами, в поверхности акрилового эластичного покрывающего материала Е9 сформирован неравномерный рельеф, повторяющий рельеф панели В9 и рельеф политиоуретанового материала С9.
2
Акриловый эластичный покрывающий материал Е9 нанесен с расходом по меньшей мере 5 кг/м.
Поверхность акрилового покрывающего материала Е9, который покрывает поверхность панели В9, выровнена по высоте с поверхностью акрилового покрывающего материала Е9, который покрывает поверхность политиоуретанового материала С9.
Более конкретно, поверхность выпуклых частей е19 покрывающего материала Е9, повторяющая поверхность выпуклых частей b19 панели В9, выровнена по высоте с поверхностью выпуклых частей покрывающего материала Е9, повторяющей поверхность выпуклых частей с19 политиоуретанового материала С9, и поверхность вогнутых частей е29 акрилового покрывающего материала Е9, повторяющая поверхность вогнутых частей b29 панели В9, выровнена по высоте с поверхностью вогнутых частей акрилового эластичного покрывающего материала Е9, повторяющей поверхность вогнутых частей с29 политиоуретанового материала С9.
Таким образом, в стеновой конструкции, показанной на фиг.9, поверхность может иметь неравномерный рельеф, хотя указанная поверхность покрыта акриловым эластичным покрывающим материалом Е9 и не имеет стыков.
Поскольку рельеф указанной поверхности создан рельефом усиленных древесным волокном цементных панелей В9 и рельефом политиоуретанового материала С9, и поскольку способ применения акрилового эластичного покрывающего материала Е9 не искажает указанный рельеф, то процесс нанесения покрытия не требует приложения значительных усилий и внесения в готовую конструкцию существенных изменений.
Кроме того, поскольку глубина самой глубокой из вогнутых частей b29 панели В9 составляет 3,0 мм, при измерении от самой высокой из выпуклых частей b19, и коэффициент потери рельефа составляет 11%, следовательно, рельеф усиленной древесным волокном цементной панели В9 точнее повторяет рельеф стены и создает хороший внешний вид, в дополнение к превосходной герметизации и гидроизоляции, без ухудшения прочности стены.
2
Кроме того, поскольку поверхность стыкового соединения боковых краев усиленных цементных панелей В9, В9 покрыта политиоуретановым материалом С9, и поскольку поверхность политиоуретанового материала С9 покрыта акриловым эластичным покрывающим материалом Е9 исходя из расхода по меньшей мере 5 кг/м, следовательно, на стыковое соединение боковых краев усиленных панелей В9, В9 уложено достаточное количество политиоуретанового материала С9, и также поверх него уложено достаточное количество акрилового покрывающего материала Е9, и таким образом будет достигнут эффект длительного подавления расширения и сжатия стыкового соединения боковых краев усиленных цементных панелей В9, В9, а также снижен риск возникновения трещин в акриловом эластичном покрывающем материале Е9.
Кроме того, поскольку в политиоуретановом материале С9 размещен лист D9, имеющий перфорацию поверхности с плотностью девять отверстий d9 на квадратный сантиметр, причем указанные отверстия d9 заполнены политиоуретановым материалом С9, следовательно, политиоуретановый материал С9 и лист D9 объединены в одно целое, и таким образом усилен политиоуретановый материал С9, в результате чего дополнительно достигнут эффект длительного подавления расширения или сжатия стыкового соединения боковых краев панелей В9, В9, а также дополнительно снижен риск возникновения трещин в акриловом покрывающем материале Е9.
Выше описаны варианты реализации настоящего изобретения, но настоящее изобретение не ограничено ими, и могут быть разработаны различные модификации, не выходящие за пределы формулы настоящего изобретения.
Как описано выше, согласно настоящему изобретению возможно создание стеновой конструкции, поверхность которой может иметь неравномерный рельеф, хотя указанная поверхность покрыта эластичным покрывающим материалом и не имеет стыков, причем процесс нанесения покрытия не требует приложения значительных усилий и внесения в готовую конструкцию существенных изменений.